(57)【特許請求の範囲】
【請求項１】
二重結合を有するテルペン系化合物であるｄ−リモネンを、コバルトヒドロカルボニルおよび／またはオクタカルボニル二コバルトからなるコバルト系触媒、あるいはロジウム系触媒の存在下で、反応温度３０〜１２０℃かつ反応圧力０．１〜２０ＭＰａで、ヒドロホルミル化し、テルペン系アルデヒド化合物とした後、水素還元して得られる、化学構造式が式（２）で表されるテルペン系アルコール化合物と、（メタ）アクリル酸化合物とを反応させて得られる、テルペン系（メタ）アクリレート化合物。
【化１０】
0005294259.tif 000034
【請求項２】
化学構造式が式（６）で表される請求項１記載のテルペン系（メタ）アクリレート化合物。
【化１２】
0005294259.tif 000035
〔ただし、式（６）において、Ｒ１＝ＨまたはＣＨ３である〕
【発明の詳細な説明】
【技術分野】
【０００１】
本発明は、ヒドロホルミル化により合成されるテルペン系モノアルコール、テルペン系ジアルコールなどのテルペン系アルコール化合物およびこのテルペン系アルコール化合物の誘導体であるテルペン系（メタ）アクリレート化合物ならびにこれらの製造方法に関するものである。
【背景技術】
【０００２】
テルペン系モノアルコールは、はんだフラックス用溶剤やガラスおよび金属ペースト用溶剤、レジスト原料の中間体をはじめとする電子材料分野などに、一方テルペン系ジアルコールは、ポリカーボネート樹脂、エポキシ樹脂、ポリエステル、ポリウレタン系樹脂などの樹脂原料や、アクリレート、ビニルエーテル、グリシジルエーテルなどの反応性モノマー類前駆物質などとして、特に電子部品関連における製造原料として用いることができ、そのほか、香料や反応溶媒、粘・接着剤、樹脂改質剤など、広い範囲に渡り利用可能である。
一方、テルペン系（メタ）アクリレート化合物は、感光性反応モノマーとして、レジスト、半導体などの封止剤、ＵＶ硬化型インキ・トナー、ＵＶ硬化型粘・接着剤、光造形用モノマー、光ファイバー用ポリマー原料など、光・電子関連分野において用いることができ、さらに塗料、コーティング材料、粘接着剤原料、建築材料、ポリマー原料、顕色剤、界面活性剤、可塑剤、殺虫剤、殺菌剤、医薬品、ゴム用薬品などの原料など、様々な技術分野でも使用可能である。
また、これらテルペン系アルコール化合物、およびテルペン系（メタ）アクリレート化合物は、バイオマス由来の化合物であるためカーボンニュートラルの観点から、環境配慮型の材料であるともいえる。【０００３】
従来のテルペン系アルコール化合物の製造方法としては、例えば、３−（ヒドロキシメチル）−γ，４−ジメチル−シクロヘキサンプロパノール（下記式）は、ジペンテン（あるいは、ｄ−リモネン）やホルムアルデヒドなどを使用してメチロール化した後に、水素添加反応を経て合成する方法などがあった（非特許文献１）。また、同様な反応が非特許文献２にも記載されている。【０００４】
【化１】
0005294259.tif 000002
【０００５】
しかしながら、非特許文献１記載の方法においては、収率、選択性ともに低く、一方、非特許文献２記載の方法では、アルキルアルミニウム類や陰イオン型ゼオライトを理論量用いなければならず、工業的に実施するにはコストなどの問題点が残る。さらに最近環境問題などで、ホルムアルデヒドなどの薬品を使用することは、好ましいことではない。【０００６】
また、様々なオレフィン類のヒドロホルミル化に関しては、特許も多数出願されているが、テルペン類を用いたものは無く、さらに特殊で、高価な触媒を使用したものが多く実用的ではない場合が多い（特許文献１、２、３）。【０００７】
また、従来、メチルメタクリレート、メタクリルアミド、グリシジルメタクリレート、ビスフェノールＡジグリシジルメタクリレートなどを原料とした放射線硬化性組成物に関しては、既にコーティング剤や塗料などの用途として、硬化性の速い、生産性の良好な材料として特許出願されている（特許文献４）。
しかしながら、これらの感光性組成物は、硬化収縮性、耐熱性、吸水性などの性能面で、十分な性能を有するものではない。【０００８】
【非特許文献１】Ｗａｔａｎａｂｅ，Ｙｕｉｃｈｉ、”Ｒｅａｃｔｉｏｎ  ｏｆ  ｄｉｐｅｎｔｅｎｅ  ｗｉｔｈ  ｆｏｒｍａｌｄｅｈｙｄｅ．II．Ｓｙｎｔｈｅｓｉｓ  ｏｆ  １，３−ｄｉｏｘａｎｅ  ａｎｄ  ｉｔｓ  ｒｅｄｕｃｔｉｏｎ”、Ｎｉｐｐｏｎ  ｋａｇａｋｕ  Ｚａｓｓｉ、ｖｏｌ．８０、１９５９、ｐ１０６３−１０６６
【非特許文献２】尾中篤、關祐威、増井洋一”固体酸・塩基触媒研究の新しい展開”、有機合成化学、ｖｏｌ．６３、Ｎｏ．５、２００５、ｐ４９２−５０２
【特許文献１】特表２０００−５０４００１号公報
【特許文献２】特開２００３−３４２２１０号公報
【特許文献３】特開２００２−２４１３２９号公報
【特許文献４】特開平４−１１６０９号公報
【発明の開示】
【発明が解決しようとする課題】
【０００９】
本発明は、環境に与える影響を考慮し、簡易な方法で、比較的安価に高収率でできる、テルペン系アルコール化合物、および、レジスト、封止剤、ＵＶ硬化型インキ・トナー、粘・接着剤組成物などの感光性材料、塗料、コーティング材料、建築材料などとして、硬化収縮性、耐熱性、吸水性などの性能面を向上させる新規なテルペン系（メタ）アクリレート化合物を提供することを目的とする。
【課題を解決するための手段】
【００１０】
本発明は、二重結合を有するテルペン系化合物をヒドロホルミル化し、テルペン系アルデヒド化合物とした後、水素還元して得られるテルペン系アルコール化合物に関する。
ここで、二重結合を有するテルペン系化合物としては、コスト面や入手状況、利用面などの観点から、ｄ−リモネンやｐ−メンテン、β−ピネン、カンフェン、γ−テルピネンなどが好ましい。
次に、本発明は、上記テルペン系アルコール化合物と、（メタ）アクリル酸化合物とを反応させて得られるテルペン系（メタ）アクリレート化合物に関する。
ここで、化学構造式で表すと、テルペン系アルコール化合物としては、下記式（１）〜（４）、テルペン系（メタ）アクリレート化合物としては、下記式（５）〜（８）で表されるようなものが好ましい。
また、ｄ−リモネンを使用すると、テルペン系アルコール化合物としては、式（２）、式（４）、テルペン系（メタ）アクリレート化合物式としては、（６）、式（８）で表されるようなものとなる。【００１１】
【化２】
0005294259.tif 000003
【００１２】
【化３】
0005294259.tif 000004
【００１３】
【化４】
0005294259.tif 000005
【００１４】
【化５】
0005294259.tif 000006
【００１５】
【化６】
0005294259.tif 000007
〔ただし、式（５）において、Ｒ１＝ＨまたはＣＨ３である〕【００１６】
【化７】
0005294259.tif 000008
〔ただし、式（６）において、Ｒ１＝ＨまたはＣＨ３である〕
【００１７】
【化８】
0005294259.tif 000009
〔ただし、式（７）において、Ｒ２＝ＨまたはＣＨ３である〕【００１８】
【化９】
0005294259.tif 000010
〔ただし、式（８）において、Ｒ２＝ＨまたはＣＨ３である〕【００１９】
なお、二重結合を有するテルペン系化合物として、ｐ−メンテンを使用すると、テルペン系アルコール化合物としては下記式（９）、また、二重結合を有するテルペン系化合物として、γ−テルピネンを使用すると、テルペン系アルコール化合物としては、下記式（１０）で表されるようなものとなる。【００２０】
【化１０】
0005294259.tif 000011
【００２１】
【化１１】
0005294259.tif 000012
【発明の効果】
【００２２】
本発明のテルペン系アルコール化合物は、コストアップとなる煩雑な化学的処理を必要とせず、簡易な方法で、比較的安価に製造可能である。また、本発明で得られたテルペン系アルコール化合物は、ポリマー原料や溶剤としても、極めて特殊な性能を有するものであり、工業的には極めて有用な化合物である。
また、本発明のテルペン系（メタ）アクリレート化合物を用いた硬化性組成物は、硬化収縮性、耐熱性、吸水性などの性能を向上させることができる。
【図面の簡単な説明】
【００２３】
【図１】実施例１で得られた生成物のＩＲチャートである。
【図２】実施例１で得られた生成物のＥＩ−ＭＳチャートである。
【図３】実施例１で得られた生成物の１Ｈ−ＮＭＲチャートである。
【図４】実施例１で得られた生成物の１３Ｃ−ＮＭＲチャートである。
【図５】実施例２で得られた生成物のＩＲチャートである。
【図６】実施例２で得られた生成物のＥＩ−ＭＳチャートである。
【図７】実施例２で得られた生成物の１Ｈ−ＮＭＲチャートである。
【図８】実施例２で得られた生成物の１３Ｃ−ＮＭＲチャートである。
【図９】実施例３で得られた生成物のＩＲチャートである。
【図１０】実施例３で得られた生成物のＥＩ−ＭＳチャートである。
【図１１】実施例３で得られた生成物の１Ｈ−ＮＭＲチャートである。
【図１２】実施例３で得られた生成物の１３Ｃ−ＮＭＲチャートである。
【図１３】実施例４で得られた生成物のＩＲチャートである。
【図１４】実施例４で得られた生成物のＥＩ−ＭＳチャートである。
【図１５】実施例４で得られた生成物の１Ｈ−ＮＭＲチャートである。
【図１６】実施例４で得られた生成物の１３Ｃ−ＮＭＲチャートである。
【発明を実施するための最良の形態】
【００２４】
本発明のテルペン系アルコール化合物について説明する。
まず、二重結合を有するテルペン系化合物について説明する。
テルペン系化合物は、一般に植物の葉、樹、根などから得られる植物精油に含まれる化合物である。
ここで、テルペンとは、一般的にイソプレン（Ｃ５Ｈ８）の重合体で、モノテルペン（Ｃ１０Ｈ１８）、セスキテルペン（Ｃ１５Ｈ２４）、ジテルペン（Ｃ２０Ｈ３２）などに分類されるものである。
本発明の二重結合を有するテルペン系化合物とは、これらを基本骨格とする化合物である。この中で、モノテルペンが、本発明では好ましく用いられる。また、本発明の二重結合を有するテルペン系化合物としては、鎖状のテルペン化合物でも良い。本発明の二重結合を有するテルペン系化合物の具体的な例としては、例えば次のようなものが挙げられるが、これらに限定されるものではない。【００２５】
モノテルペンとしては、α−ピネン、β−ピネン、ジペンテン、ｄ−リモネン、ｐ−メンテン、カンフェン、ミルセン、アロオシメン、オシメン、α−フェランドレン、α−テルピネン、γ−テルピネン、テルピノーレン、α−テルピネオール、β−テルピネオール、γ−テルピネオール、サビネン、パラメンタジエン類、カレン類などが挙げられる。これらの化合物の中で、ｄ−リモネン［下記式（Ａ）］、γ−テルピネン［下記式（Ｂ）］、α−ピネン、β−ピネン、ジペンテン、α−テルピネンが特に好ましく用いられる。
【００２６】
【化１２】
0005294259.tif 000013
【００２７】
【化１３】
0005294259.tif 000014
【００２８】
二重結合を有するテルペン系化合物であれば、本発明のテルペン系アルコール化合物の製造方法の原料となりうるが、供給の点、コストの点から、（Ｃ５Ｈ８）ｎにおいて、ｎ＝２〜６のモノテルペンからトリテルペンまでの化合物が好適に用いられる。【００２９】
次に、本発明のヒドロホルミル化について説明する。
一般に、ヒドロホルミル化は、オキソ合成とも言われ、オレフィンと一酸化炭素と水素との接触反応によって、原オレフィンよりも炭素数が１個多い飽和アルデヒドを合成する方法であり、本発明のヒドロホルミル化も同様である。主反応は、次のように表され、２種の異性体が同時に生成する。【００３０】
【化１４】
0005294259.tif 000015
【００３１】
（ここで、Ｒは、アルカン、シクロアルカン、アリル、エーテル、エステルなどの一般的な有機化学構造である。）
本発明のヒドロホルミル化によりテルペン系アルデヒド化合物を生成する反応は、例えば、二重結合を有するテルペン系化合物および溶媒に触媒を添加した後、ゆっくり、圧力と温度をかければよい。
二重結合を有するテルペン系化合物に対する水素と一酸化炭素の合計の仕込み比は、通常、１〜２倍モルである。また、水素と一酸化炭素の仕込み比は、容積比で０．９：１〜１．５：１程度である。
なお、二重結合を有さないテルペン系化合物を溶媒として用いることもできる。また、反応に際し、原料、原料ガス、溶媒、触媒の仕込み方法は、上記の方法に限定されるものではない。【００３２】
ここで、本発明のヒドロホルミル化に用いられる触媒としては、コバルトヒドロカルボニルなどのコバルト系触媒や、塩化ロジウム（ＩＩＩ）、硝酸ロジウム（ＩＩＩ）、酢酸ロジウム（ＩＩＩ）、アセチルアセトナトロジウム（ＩＩＩ）、硫酸ロジウム（ＩＩＩ）、塩化アンモニウムロジウム（ＩＩＩ）などのロジウムカルコゲイド、酸化ロジウム（ＩＩＩ）または硫化ロジウム（ＩＩＩ）などの酸素酸ロジウムの塩、テトラロジウムドデカカルボニルまたはヘキサロジウムヘキサデカカルボニルなどのロジウム−カルボニル化合物のロジウム系触媒が挙げられるが、これらに限定されるものではない。触媒の使用量は、二重結合を有するテルペン系化合物１００重量％に対し０．０３〜３重量％が好ましく、さらに好ましくは０．０５〜１重量％である。０．０３重量％未満では、充分反応が進まず、一方、３重量％を超えると触媒が無駄になる、あるいは反応の制御が困難になるため、好ましくない。【００３３】
また、ヒドロホルミル化反応においては、反応に関与するロジウム触媒活性種の安定性の観点から、第三級有機リン化合物を添加するのが好ましい。第三級有機リン化合物としては、例えばトリフェニルホスファイト、トリス（２−メチルフェニル）ホスファイト、トリス（２−エチルフェニル）ホスファイト、トリス（２−イソプロピルフェニル）ホスファイト、トリス（２−フェニルフェニル）ホスファイト、トリス（２−ｔ−ブチルフェニル）ホスファイト、トリス（２−ｔ−ブチル−５−メチルフェニル）ホスファイト、ビス（２−メチルフェニル）（２−ｔ−ブチルフェニル）ホスファイト、ビス（２−ｔ−ブチルフェニル）（２−メチルフェニル）ホスファイト、トリス（２，４−ジ−ｔ−ブチルフェニル）ホスファイトなどのホスファイト化合物、トリフェニルホスフィン、トリ−ｏ−トリルホスフィン、トリシクロヘキシルホスフィン、トリ−ｎ−ブチルホスフィン、トリ−オクチルホスフィンなどのホスフィン化合物、１，２−ビス（ジフェニルホスフィノ）エタン、１，３−ビス（ジフェニルホスフィノ）プロパン、１，４−ビス（ジフェニルホスフィノ）ブタンなどのジホスフィン化合物などが挙げられる。これらの中でも、トリフェニルホスフィン、トリフェニルホスファイト、トリス（２,４−ジ−ｔ−ブチルフェニル）ホスファイトが好ましい。第三級有機リン化合物は１種を単独で使用してもよいし、２種以上を併用してもよい。【００３４】
第三級有機リン化合物の使用量について特に制限はないが、ヒドロホルミル化反応を進行させるロジウム触媒活性種に対して第三級有機リン化合物があまり過剰に存在すると反応活性が低下してしまうため、通常、ロジウム化合物中のロジウム原子に対して２〜１５０倍モルの範囲であるのが好ましく、１０〜５０倍モルの範囲であるのがより好ましい。【００３５】
反応に際し、反応溶媒は、特に用いなくともよいが、脂環式もしくは脂肪族の飽和炭化水素化合物などの反応性のない溶剤であれば制限はなく、また、二重結合を有さないテルペン系化合物をそのまま溶媒として用いることもできる。
また、トルエン、キシレンなどの芳香族系の溶剤も、特殊な条件下では使用できる。【００３６】
本発明のヒドロホルミル化の反応温度は、通常、３０〜１６０℃、好ましくは７０〜１５０℃である。反応温度が３０℃未満では反応速度が遅く、一方、１６０℃を超えると異性化や不均化などの副反応が優先的に進行し、収率が低下するので好ましくない。【００３７】
また、本発明のヒドロホルミル化の反応時間は、通常、０．５〜２０時間、好ましくは２〜８時間である。反応時間が０．５時間未満では、転換率が低く、一方、２０時間を超えると生産効率が低下するので好ましくない。所定時間反応させた後、上記反応により得られた反応液に対し、使用した触媒に応じた脱触媒を行い、本発明のテルペン系アルデヒド化合物およびテルペン系アルコール化合物の混合液を得ることができる。脱触媒は、例えば、反応液を水洗して行えばよい。また、濾過により触媒を除くようにしてもよい。【００３８】
本発明のヒドロホルミル化の反応圧力は、通常、０．１〜２０ＭＰａ、好ましくは０．５〜１５ＭＰａである。反応圧力が０．１ＭＰａ未満では反応速度が遅く、一方、２０ＭＰａを超えると反応制御の難易度やコストなどの観点から好ましくない。【００３９】
脱触媒後の反応液を蒸留処理し、テルペン系アルデヒド化合物を留出させて、精製物を得ることができるが、精製方法はこの方法に限定されるものではない。カラム分離による精製や、結晶化で生成物を回収するようにして精製してもよい。また、反応液を精製せず、そのまま次の反応に用いてもよい。
反応に際し、原料、原料ガス、溶媒、触媒の仕込み方法は、上記の方法に限定されるものではない。【００４０】
次に、テルペン系アルコール化合物を製造するための、テルペン系アルデヒド化合物の水素還元反応について説明する。テルペン系アルコール化合物を製造するための、テルペン系アルデヒド化合物の水素還元反応は、水素還元用の金属触媒の存在下に水素還元するかもしくは還元剤により行う。【００４１】
水素化還元反応は、例えば、テルペン系アルデヒド化合物、溶剤、水素還元触媒を仕込み、所定の温度で、所定の水素加圧下、理論量の水素を吸収するまで水素還元を行えばよい。
水素還元反応に使用される金属触媒としては、ラネーＮｉ、安定化Ｎｉ粉末、Ｐｔ／Ａｌ２Ｏ３、Ｐｔ／Ｃ、Ｒｕ／Ｃ、Ｒｕ／Ａｌ２Ｏ３、Ｐｄ／Ｃ、Ｐｄ／Ａｌ２Ｏ３、Ｒｅ／Ａｌ２Ｏ３など一般的に水素還元に用いられる金属触媒を使用することが可能であるが、これらに限定されるものではない。
金属触媒の使用量は、テルペン系アルデヒド化合物または脱触媒後の反応液１００重量％に対し０．０１〜３０重量％が好ましく、さらに好ましくは０．１〜２０重量％、特に好ましくは１〜１０重量％である。０．０１重量％未満では、充分水素還元が進まず、一方、３０％を超えるとコスト的に好ましくない。【００４２】
溶剤は、使用しなくてもよいが、用いる場合の溶剤は、テルペン系アルデヒド化合物を溶解し、水素還元反応条件下で安定なものを用いることができ、例えば、プロピルアルコール、イソプロピルアルコール、ブタノールまたはヘプタノールなどのアルコール系溶剤やメチルシクロヘキサン、エチルシクロヘキサンやメンタン類などの飽和炭化水素系溶剤が挙げられる。
また、トルエン、キシレンなどの芳香族系の溶剤も、特殊な条件では、使用できる。【００４３】
水素還元温度は、通常、０〜３００℃、好ましくは５０〜２５０℃、さらに好ましくは８０〜１８０℃である。この温度が０℃未満だと水素還元応速度が遅く、また、３００℃を超えると副反応が優先的に進行し、収率が低下するので好ましくない。【００４４】
水素還元時間は、通常、１〜４０時間、好ましくは２〜２０時間、さらに好ましくは４〜１５時間である。この時間が１時間未満では、転換率が低く、４０時間を超えると生産効率が低下するので好ましくない。【００４５】
水素還元時の水素圧力は、通常、常圧〜２０ＭＰａ、好ましくは０．１〜１０ＭＰａ、さらに好ましくは０．５〜５ＭＰａである。水素圧力が常圧未満では反応速度が遅く、２０ＭＰａを超えると反応制御の難易度やコストなどの観点から好ましくない。【００４６】
所定時間水素還元反応を行った後、得られた反応液に対し、使用した金属触媒に応じた脱触媒を行う。脱触媒は、金属触媒の濾別や反応液を系外に流出させることにより行えばよい。【００４７】
また、還元剤を用いて水素還元を行う場合は、トルエンやメタノール、テトラヒドロフランなどの溶媒でテルペン系アルデヒド化合物を希釈したものに還元剤を滴下する、または還元剤を溶解させた反応溶液中にテルペン系アルデヒド化合物を滴下することにより、還元反応を進行させるように行えばよい。
還元剤としては、水素化リチウムアルミニウムや水素化硼素ナトリウムなどが挙げられる。
還元剤の使用量は、テルペン系アルデヒド化合物または脱触媒後の反応液に含まれるアルデヒド基に対して、０．５〜３モル等量用いることが好ましく、さらに好ましくは０．９〜３モル等量、特に好ましくは１〜２モル等量である。０．５モル等量未満では、充分水素還元が進まず、一方、３モル等量を超えると副反応が優先して進行する、あるいは生産性が低下することにより、好ましくない。【００４８】
溶剤は使用しなくてもよいが、用いる場合、溶剤は、上記金属触媒を用いる方法と同様のものを用いることができる。
トルエン、キシレンなどの芳香族系の溶剤も、水素加圧などの特殊な条件では、使用できる。【００４９】
還元剤により水素還元する場合、温度は、通常、−４０〜１００℃、好ましくは−２０〜８０℃、さらに好ましくは−１０〜４０℃である。この温度が−４０℃未満では水素還元速度が遅く、一方、１００℃を超えると副反応が優先的に進行し、収率が低下するので好ましくない。【００５０】
水素還元時間は、通常、１〜４０時間、好ましくは３〜２０時間、さらに好ましくは５〜１０時間である。この時間が１時間未満では、転換率が低く、一方、４０時間を超えると生産効率が低下するので好ましくない。
所定時間水素還元反応を行った後、得られた反応液に対し、使用した還元剤に応じた脱還元剤を行う。脱還元剤は、例えば、アルコール類や水などの失活剤を投入したのちに充分撹拌し、還元剤を失活させるような方法で行えばよい。【００５１】
このようにして得られるテルペン系アルコール化合物は、通常、蒸留処理により精製を行い、留出させることにより精製物を得ることができる。ただし、精製方法は、この方法に限定されるものではない。カラム分離による精製や、結晶化で生成物を回収するようにして精製してもよい。【００５２】
二重結合を有するテルペン系化合物が、ｄ−リモネン、γ−テルピネンである場合、生成するテルペン系アルコール化合物の主成分は、上記記載のように、ｄ−リモネンでは、式（２）、式（４）、γ−テルピネンでは式（１０）のようになる。【００５３】
【化１５】
0005294259.tif 000016
【００５４】
【化１６】
0005294259.tif 000017
【００５５】
【化１７】
0005294259.tif 000018
【００５６】
ｄ−リモネンを使用して、上記式（４）のようなモノアルコール化合物にするためには、ヒドロホルミル化反応において、反応温度を１００℃以下、反応圧力を４ＭＰａ以下で行う必要がある。【００５７】
本発明のテルペン系アルコール化合物は、赤外線吸収スペクトルにより、Ｏ−Ｈ伸縮に起因する３，３００ｃｍ−１付近のブロードなピーク、Ｃ−Ｈ伸縮に起因する３，０００〜２，８００ｃｍ−１、Ｃ−Ｈ変角に起因する１，５００〜１，３５０ｃｍ−１、Ｃ−Ｏ伸縮に起因する１，０５０ｃｍ−１付近のピークにより確認することができる。
また、１Ｈ−ＮＭＲチャートにより、テルペン類由来炭化水素に起因する０．８４〜１．９０ｐｐｍのシグナル、水酸基に隣接するメチレン基に起因する３．５０〜３．８０ｐｐｍのシグナルにより確認することができる。
さらに、１３Ｃ−ＮＭＲおよびＤＥＰＴチャートにより、テルペン類由来炭化水素に起因する１６．２〜４６．５ｐｐｍのシグナル、水酸基に隣接するメチレン基に起因する６１．０〜６６．０ｐｐｍのシグナルにより確認することができる。【００５８】
次に、本発明のテルペン系（メタ）アクリレート化合物である、テルペン系アルコール化合物と（メタ）アクリル酸化合物との反応について説明する。
この反応には、上記テルペン系アルコール化合物と（メタ）アクリル酸をエステル化反応させる方法、上記テルペン系アルコール化合物と（メタ）アクリル酸ハロゲン化物を反応させる方法、上記テルペン系アルコール化合物と（メタ）アクリル酸無水物を反応させる方法、上記テルペン系アルコール化合物と（メタ）アクリル酸メチルや（メタ）アクリル酸エチルなどのアクリル酸エステルをエステル交換反応させる方法などがある。しかし、本発明に用いられる反応は、これらに限定されるものではない。【００５９】
上記（メタ）アクリル酸化合物としては、（メタ）アクリル酸、無水（メタ）アクリル酸、（メタ）アクリル酸クロライド、（メタ）アクリル酸メチル、（メタ）アクリル酸エチル、（メタ）アクリル酸アリル、（メタ）アクリル酸ビニル、（メタ）アクリル酸イソプロピル、（メタ）アクリル酸プロピル、（メタ）アクリル酸ブチル、（メタ）アクリル酸イソブチル、（メタ）アクリル酸２−エチルヘキシル、（メタ）アクリル酸シクロヘキシル、（メタ）アクリル酸ヘキシルなどが挙げられ、（メタ）アクリル酸、（メタ）アクリル酸クロライド、（メタ）アクリル酸メチル、（メタ）アクリル酸エチルが好ましく用いられる。【００６０】
上記反応のうち、（メタ）アクリル酸を使用したエステル化反応の際の（メタ）アクリル酸の仕込み比率は、原料であるテルペン系アルコール化合物１モルに対し、０．１〜２０モル、好ましくは１〜１０モルである。（メタ）アクリル酸が、テルペン系アルコール化合物１モルに対し０．１モル未満であるとエステル化反応が十分に進行しない可能性があり、一方、２０モルを超えると未反応の（メタ）アクリル酸が残存しコスト高となる可能性があるので好ましくない。【００６１】
また、溶媒は、通常、水と共沸する溶剤として、ベンゼン、トルエン、キシレンなどの芳香族化合物、ヘキサン、シクロヘキサンなどの炭化水素化合物などを使用するが、（メタ）アクリル酸などが溶媒を兼ねるため、使用しなくてもよい。
溶媒を使用する場合、該溶媒の使用量は、原料であるテルペン系アルコール化合物に対し、０．３〜１０重量倍、好ましくは０．５〜７重量倍である。【００６２】
触媒としては、硫酸、塩酸、ｐ−トルエンスルホン酸、メタンスルホン酸、ベンゼンスルホン酸、イオン交換樹脂、活性白土、リンタングステン酸などのヘテロポリ酸などが使用できる。
触媒の使用量は、特に限定されるものではないが、原料であるテルペン系アルコール化合物１モルに対し、０.０００１〜０．１モル、好ましくは０.００１〜０.０１モルである。【００６３】
このエステル化反応の際には、重合禁止剤を添加することが好ましい。重合禁止剤としては、反応系内に発生するラジカルを捕捉しうる化合物であれば、特に限定されるものではないが、例えばハイドロキノン、メチルハイドロキノン、ハイドロキノンモノメチルエーテル、フェノチアジン、ｔ−ブチルハイドロキノンなどを使用できる。重合禁止剤の添加量は、仕込み（メタ）アクリル酸に対して、通常、５〜１０，０００ｐｐｍ、好ましくは２０〜５，０００ｐｐｍ、さらに好ましくは５０〜１，０００ｐｐｍである。【００６４】
エステル化の反応温度は、３０〜２００℃、好ましくは６０〜１５０℃である。反応温度が、３０℃未満であると反応速度が極端に遅い可能性があり、一方、２００℃を超えると重合などの副反応が顕著になり好ましくない。エステル化反応は、通常、常圧下で行うが、用いる溶剤の沸点によって、減圧または加圧下で行うこともできる。【００６５】
上記のテルペン系アルコール化合物と（メタ）アクリル酸ハロゲン化物を反応させる方法、テルペン系アルコール化合物と（メタ）アクリル酸無水物を反応させる方法、テルペン系アルコール化合物と（メタ）アクリル酸メチルや（メタ）アクリル酸エチルなどのアクリル酸エステルをエステル交換反応させる方法としては、テルペン系アルコール化合物と（メタ）アクリル酸ハロゲン化物または（メタ）アクリル酸無水物をトリエチルアミンやピリジンなどの塩基性溶媒中０〜７０℃で反応させる方法、ｐ−トルエンスルホン酸やチタン（ＩＶ）テトライソプロピル、ジオクチルスズ、ジブチルスズ、水酸化リチウムなど一般的なエステル交換反応に用いられる触媒の存在下、テルペン系アルコール化合物とアクリル酸メチル、またはアクリル酸エチルとを２０〜１５０℃で反応させる方法などが挙げられる。【００６６】
本発明のテルペン系（メタ）アクリレート化合物は、赤外線吸収スペクトルにより、Ｃ−Ｈ伸縮に起因する３，０００〜２，８００ｃｍ−１、Ｃ＝Ｏ伸縮に起因する１，７２０ｃｍ−１付近、Ｃ＝Ｃ伸縮に起因する１，６４０〜１，６２０ｃｍ−１、Ｃ−Ｈ変角に起因する１，５００〜１，３５０ｃｍ−１、Ｃ−Ｏ伸縮に起因する１，３００〜１，１８０ｃｍ−１のピークにより確認することができる。
また、１Ｈ−ＮＭＲチャートにより、テルペン類由来炭化水素に起因する０．７９〜１．８６ｐｐｍのシグナル、エステルに隣接するメチレン基に起因する４．０２〜４．３６ｐｐｍのシグナル、アクリレートに起因する５．８０〜６．４２ｐｐｍのシグナルにより確認することができる。
さらに、１３Ｃ−ＮＭＲおよびＤＥＰＴチャートにより、テルペン類由来炭化水素に起因する１５．０〜４５．５ｐｐｍのシグナル、エステルに隣接するメチレン基に起因する６０．０〜６８．０ｐｐｍのシグナル、アクリレートに起因する１２８．６〜１３０．７ｐｐｍおよび１６６．４〜１６６．５ｐｐｍのシグナルにより確認することができる。
【実施例】
【００６７】
以下実施例を挙げて本発明をさらに具体的に説明する。
合成例１（ヒドロホルミル化によるテルペン系アルデヒド化合物の合成）
ｄ−リモネン（ヤスハラケミカル（株）製ｄ−リモネンＮ（純度９９％））１３６ｇ、オクタカルボニル二コバルト触媒（(株)和光純薬製）１３６ｍｇ、トリフェニルホスフィン（(株)和光純薬製）５ｇを５００ｍｌオートクレーブに注入した。
混合物を１２０℃で１５分間攪拌し、一酸化炭素／水素＝１／１の混合ガスを用いて、７Ｍｐａの圧力を保ちつつ１５時間反応した後、反応後触媒を除去し反応油を得た。この反応油を減圧蒸留し精製することによって生成物Ａとして１０１ｇを得た。
なお、反応油をＡｇｉｌｅｎｔ  Ｔｅｃｈｎｏｌｏｇｉｅｓ社製６８９０Ｎ型ガスクロマトグラフィーおよびＧＣ−ＭＳ（Ｈｅｗｌｅｔｔ  Ｐａｃｋａｒｄ社製６８９０型、イオン化モード：ＥＩ）により分析した結果、生成物（ｐ−メンタンジカルバルデヒド、主成分は下記式（１１））が６０．３％、ｐ−メンテンモノカルバルデヒドが２５．２％、ｐ−メンタンジメタノールが４．５％であった。
【００６８】
【化１８】
0005294259.tif 000019
【００６９】
合成例２（ヒドロホルミル化によるテルペン系アルデヒド化合物の合成）
ｄ−リモネン（ヤスハラケミカル（株）製ｄ−リモネンＮ（純度９９％））１３６ｇ、オクタカルボニル二コバルト触媒（(株)和光純薬製）１３６ｍｇ、トリフェニルホスフィン（(株)和光純薬製）５ｇを５００ｍｌオートクレーブに注入した。
混合物を８０℃で３０分間攪拌し、一酸化炭素／水素＝１／１の混合ガスを用いて、４Ｍｐａの圧力を保ちつつ６時間反応した後、反応後触媒を除去し反応油を得た。この反応油を減圧蒸留し精製することによって生成物Ａとして１５７ｇを得た。
なお、反応油をＡｇｉｌｅｎｔ  Ｔｅｃｈｎｏｌｏｇｉｅｓ社製６８９０Ｎ型ガスクロマトグラフィーおよびＧＣ−ＭＳ（Ｈｅｗｌｅｔｔ  Ｐａｃｋａｒｄ社製６８９０型）により分析した結果、生成物（ｐ−メンタンモノカルバルデヒド、主成分は下記式（１２）が９５．２％、ｐ−メンテンジカルバルデヒドが３．２％、ｐ−メンタンジメタノールが４．５％であった。【００７０】
【化１９】
0005294259.tif 000020
【００７１】
実施例１（テルペン系アルコール化合物の合成１）
合成例１で得られたテルペン系アルデヒド化合物１５０ｇ、イソプロパノール４００ｍｌ、および粉末状の安定化ニッケル触媒５．０ｇを仕込み、次いで、これを密閉し、雰囲気を窒素ガスで置換した後、水素ガス１ＭＰａの圧力をかけながら導入した。そして攪拌しながら加熱し１４０℃となったところで、水素の圧力を２ＭＰａとし、吸収された水素を補うことで圧力を２ＭＰａに保ちながら４時間反応させた。反応終了後、触媒をろ過にて除去し、反応油を蒸留精製することにより、本発明のテルペン系アルコール化合物Ａ（主成分は式（２））、１２０．５ｇを得た。【００７２】
実施例１で得られたテルペン系アルコール化合物Ａの分析結果を図１〜４、表１〜２に示す。なお、表１および２の帰属を示す記号は、式（１３）に示した位置を示す。
・分析結果
１）図１：ＩＲチャート  ３，３０８ｃｍ−１：Ｏ−Ｈ伸縮、２，９１８〜２，８５６ｃｍ−１：Ｃ−Ｈ伸縮、１，４５４、１，３７８ｃｍ−１、：Ｃ−Ｈ変角、１，０５２ｃｍ−１：Ｃ−Ｏ伸縮、１，００８ｃｍ−１：Ｃ−Ｈ面内変角
２）図２：ＥＩ−ＭＳチャート  ｍ／ｚ＝２００［Ｍ］＋、ｍ／ｚ＝１８２［Ｍ−Ｈ２Ｏ］＋が観測された。
３）図３：１Ｈ−ＮＭＲチャート
４）図４：１３Ｃ−ＮＭＲチャート【００７３】
【化２０】
0005294259.tif 000021
【００７４】
【表１】
0005294259.tif 000022
【００７５】
【表２】
0005294259.tif 000023
【００７６】
実施例２（テルペン系アルコール化合物の合成２）
合成例２で得られたテルペン系アルデヒド化合物１５０ｇ、イソプロパノール４００ｍｌ、および粉末状の安定化ニッケル触媒５．０ｇを仕込み、次いで、これを密閉し、雰囲気を窒素ガスで置換した後、水素ガス１ＭＰａの圧力をかけながら導入した。そして、攪拌しながら加熱し１４０℃となったところで、水素の圧力を２ＭＰａとし、吸収された水素を補うことで圧力を２ＭＰａに保ちながら４時間反応させた。反応終了後、触媒をろ過にて除去し、反応油を蒸留精製することにより、本発明のテルペン系アルコール化合物Ｂ［主成分は式（４）］、１３１．０ｇを得た。【００７７】
実施例２で得られたテルペン系アルコール化合物Ｂの分析結果を図５〜８、表３〜４に示す。なお、表３および４の帰属を示す記号は、式（１４）に示した位置を示す。
・分析結果
１）図５：ＩＲチャート  ３，３１９ｃｍ−１：Ｏ−Ｈ伸縮、２，９１８〜２，８５２ｃｍ−１：Ｃ−Ｈ伸縮、１，４４８、１，３７８ｃｍ−１、：Ｃ−Ｈ変角、１，０５４ｃｍ−１：Ｃ−Ｏ伸縮、１，００２ｃｍ−１：Ｃ−Ｈ面内変角
２）図６：ＥＩ−ＭＳチャート  ｍ／ｚ＝１５２［Ｍ−Ｈ２Ｏ］＋、ｍ／ｚ＝１２４［Ｍ−Ｈ２Ｏ−Ｃ２Ｈ４］＋、ｍ／ｚ＝９７［Ｍ−Ｈ２Ｏ−Ｃ４Ｈ８］＋が観測された。
３）図７：１Ｈ−ＮＭＲチャート
４）図８：１３Ｃ−ＮＭＲチャート
【００７８】
【化２１】
0005294259.tif 000024
【００７９】
【表３】
0005294259.tif 000025
【００８０】
【表４】
0005294259.tif 000026
【００８１】
実施例３（テルペン系（メタ）アクリレート化合物の合成）
次に、ディーンスターク管、冷却管、温度計、撹拌棒を備えた３００ｍｌ四つ口フラスコに、実施例１で得られたテルペン系アルコール化合物２０ｇ（０．１モル）とトルエン１００ｇ、アクリル酸３０ｇ（０．４１７モル）、ハイドロキノンモノメチルエーテル２．５ｍｇ、およびイオン交換樹脂（アンバーリスト１５Ｅ、ロームアンドハース社製）２．０ｇを仕込んだ。混合液を減圧下１００℃で１２時間還流させた後、得られた混合液をろ過して触媒をろ別した。次いで、減圧下８０℃でトルエンを留去して、テルペン系（メタ）アクリレート化合物Ａ  ２１．５６ｇ（収率７０％、純度９８．７％）を得た。【００８２】
得られたテルペン系（メタ）アクリレート化合物Ａの分析結果を図９〜１２、表５〜６に示す。なお、表５および６の帰属を示す記号は、式（１５）に示した位置を示す。
・分析結果
１）図９：ＩＲチャート  ２，９２３〜２，８５７ｃｍ−１：Ｃ−Ｈ伸縮、１，７２１ｃｍ−１：Ｃ＝Ｏ伸縮、１，６３７、１，６２１ｃｍ−１：Ｃ＝Ｃ伸縮、１，４５８、１，４０８、１，３８３ｃｍ−１、：Ｃ−Ｈ変角、１，２９６、１，２７１、１，１８４、１０５８ｃｍ−１：Ｃ−Ｏ伸縮、９８４、９６６ｃｍ−１：Ｃ−Ｈ面外変角
２）図１０：ＥＩ−ＭＳチャート  ｍ／ｚ＝３０８［Ｍ］＋、ｍ／ｚ＝１６４［Ｍ−アクリロイル基×２］＋などが観測された。
３）図１１：１Ｈ−ＮＭＲチャート
４）図１２：１３Ｃ−ＮＭＲチャート【００８３】
【化２２】
0005294259.tif 000027
【００８４】
【表５】
0005294259.tif 000028
【００８５】
【表６】
0005294259.tif 000029
【００８６】
実施例４（テルペン系（メタ）アクリレート化合物の合成２）
ディーンスターク管、冷却管、温度計、撹拌棒を備えた３００ｍｌ四つ口フラスコに、実施例２で得られたテルペン系アルコール化合物１７．６ｇ（化１８、０．１０４モル）とトルエン１００ｇ、アクリル酸１２．７ｇ（０．１７６モル）、ハイドロキノンモノメチルエーテル２．５ｍｇ、およびイオン交換樹脂（アンバーリスト１５Ｅ、ロームアンドハース社製）２．０ｇを仕込んだ。混合液を減圧下１００℃で１２時間還流させた後、得られた混合液をろ過して触媒をろ別した。次いで、フェノチアジン０．５ｇを加え、減圧下８０℃でトルエンを留去して、テルペン系（メタ）アクリレート化合物Ｂ  １８．８２下８０℃でトルエンを留去して、テルペン系（メタ）アクリレート化合物Ｂを１９．５ｇ（収率８４．１％、純度９７．５％）を得た。【００８７】
得られたテルペン系（メタ）アクリレート化合物Ｂの分析結果を図１３〜１６、表７〜８に示す。なお、表７および８の帰属を示す記号は、式（１６）に示した位置を示す。
１）図１３：ＩＲチャート  ２，９２０〜２，８５２ｃｍ−１：Ｃ−Ｈ伸縮、１，７２５ｃｍ−１：Ｃ＝Ｏ伸縮、１，６３８、１，６２１ｃｍ−１：Ｃ＝Ｃ伸縮、１，４５７、１，４０８、１，３８１ｃｍ−１、：Ｃ−Ｈ変角、１，２９６、１，２７２、１，１８５、１０６１ｃｍ−１：Ｃ−Ｏ伸縮、９８５、９６５ｃｍ−１：Ｃ−Ｈ面外変角
２）図１４：ＥＩ−ＭＳチャート  ｍ／ｚ＝２２４［Ｍ］＋、ｍ／ｚ＝１５２［Ｍ−アクリロイル基］＋などが観測された。
３）図１５：１Ｈ−ＮＭＲチャート
４）図１６：１３Ｃ−ＮＭＲチャート【００８８】
【化２３】
0005294259.tif 000030
【００８９】
【表７】
0005294259.tif 000031
【００９０】
【表８】
0005294259.tif 000032
【００９１】
試験例１（感光性組成物への応用）
実施例３で得られた上記テルペン系（メタ）アクリレート化合物Ａにチバ・スペシャルティ・ケミカルズ社製（純度１００％）イルガキュア１８４（１−ヒドロキシ−シクロヘキシル−フェニル−ケトン）３重量部を混合し、光硬化型樹脂組成物を調製した。【００９２】
試験例２
テルペン系（メタ）アクリレート化合物Ａの代わりに、実施例４で得られたテルペン系（メタ）アクリレート化合物Ｂを用いたこと以外は、試験例１の場合と同様にして、光硬化型樹脂組成物を調製した。【００９３】
比較試験例１
テルペン系（メタ）アクリレート化合物Ａの代わりにブチルアクリレートを用いたこと以外は、試験例１の場合と同様にして、光硬化型樹脂組成物を調製した。【００９４】
比較試験例２
テルペン系（メタ）アクリレート化合物Ａの代わりに１，６−ヘキサンジオールジアクリレートを用いたこと以外は、試験例１の場合と同様にして、光硬化型樹脂組成物を調製した。【００９５】
試験例１〜試験例２および比較試験例１〜比較試験例２の硬化収縮率、吸水率、ガラス転位温度について以下の方法で評価した。その結果は表９に示すとおりである。【００９６】
（硬化収縮率）
比重瓶を用いて、光硬化型樹脂組成物の２３℃における比重（Ｄ１）を測定した。次いで光硬化型樹脂組成物に１４００ｍＪ／ｃｍ２の紫外線を照射して、硬化物を得た。得られた硬化物について、電子比重計を用いて２３℃における比重（Ｄ２）を測定した。硬化前後の比重差から、下記計算式によって硬化収縮率を求めた。
硬化収縮率（％）＝（（Ｄ２−Ｄ１）／Ｄ２）×１００【００９７】
（吸水率）
硬化収縮率を求める時に得られた硬化物を、２３℃、１９２時間水中に浸漬し、浸漬後と浸漬前との重量変化の割合を求めた。
吸水率（％）＝［（浸漬後重量−浸漬前重量）／浸漬前重量］×１００【００９８】
（ガラス転位温度）
ガラス転位温度は、硬化物のＤＳＣを測定することにより求めた。
【００９９】
【表９】
0005294259.tif 000033
【産業上の利用可能性】
【０１００】
本発明のテルペン系アルコール化合物は、テルペン基を有する特殊な性能を有する化合物であり、このように安価に大量に製造されることにより、ポリマー原料、各種溶剤、香料など、幅広い分野で使用され、各分野において、特異の性状を示すことができるようになる。また、本発明のテルペン系（メタ）アクリレート化合物は、レジストなどの感光性材料、インキ、塗料などのコーティング材料、粘接着剤原料など、様々な技術分野で使用可能である。
【図１】
0005294259.tif 000036
【図２】
0005294259.tif 000037
【図３】
0005294259.tif 000038
【図４】
0005294259.tif 000039
【図５】
0005294259.tif 000040
【図６】
0005294259.tif 000041
【図７】
0005294259.tif 000042
【図８】
0005294259.tif 000043
【図９】
0005294259.tif 000044
【図１０】
0005294259.tif 000045
【図１１】
0005294259.tif 000046
【図１２】
0005294259.tif 000047
【図１３】
0005294259.tif 000048
【図１４】
0005294259.tif 000049
【図１５】
0005294259.tif 000050
【図１６】
0005294259.tif 000051